СПОСОБ ИЗВЛЕЧЕНИЯ СУЛЬФИДА МЕДИ ИЗ РУДЫ, СОДЕРЖАЩЕЙ СУЛЬФИД ЖЕЛЕЗА

1. Способ извлечения содержащего сульфид меди концентрата из руды, содержащей сульфид железа, включающий стадии
a) мокрого размола руды с использованием мелющих тел с получением минеральной пульпы,
b) кондиционирования минеральной пульпы с использованием соединения-собирателя с получением кондиционированной минеральной пульпы, и
c) пенной флотации кондиционированной минеральной пульпы с получением флотационной пены и флотационных хвостов, отделения флотационной пены от флотационных хвостов для извлечения содержащего сульфид меди концентрата, где на стадии а) используют мелющие тела, изготовленные из высокохромистого легированного литейного чугуна, обладающего содержанием хрома, составляющим от 10 до 35 мас.%, и пероксид водорода добавляют к кондиционированной минеральной пульпе между стадиями b) и с) или во время проведения стадии с).
2. Способ по п. 1, в котором мелющими телами являются шары из высокохромистого легированного литейного чугуна, обладающего содержанием хрома, составляющим от 10 до 35 мас.%.
3. Способ по п. 1 или 2, в котором высокохромистым легированным литейным чугуном является высокохромистый легированный белый чугун, содержащий карбидную фазу.
4. Способ по п. 1 или 2, в котором высокохромистым легированным литейным чугуном является мартенситный твердый раствор, не содержащий перлит и содержащий менее 5 мас.% аустенита.
5. Способ по п. 1 или 2, в котором пероксид водорода добавляют менее чем за 15 мин до того, как загружают газ для пенной флотации.
6. Способ по п. 1 или 2, в котором пенную флотацию проводят в непрерывном режиме и пероксид водорода добавляют непрерывно в ходе проведения пенной флотации.
7. Способ по п. 1 или 2, в котором пероксид водорода добавляют в виде водного раствора, содержащего от 0,5 до 5 мас.% пероксида водорода.
8. Способ по п. 1 или 2, в котором в качестве собирателя используют алкилксантат щелочного металла.
9. Способ по п. 1 или 2, в котором пероксид водорода добавляют в количестве, в 0,5-10 раз превышающем целевое количество, целевое количество определяют путем проведения серий предварительных экспериментов, в которых меняют количество добавленного пероксида водорода, после добавления пероксида водорода определяют концентрацию растворенного кислорода в минеральной пульпе, строят зависимость концентрации растворенного кислорода от количества добавленного пероксида водорода и получают кривую, содержащую точку перегиба, и целевое количество пероксида водорода определяют, как количество пероксида водорода, соответствующее точке перегиба.
10. Способ по п. 1 или 2, в котором после добавления пероксида водорода определяют концентрацию растворенного кислорода в минеральной пульпе и количество добавленного пероксида водорода регулируют для поддержания минимальной концентрации растворенного кислорода.